(57)【要約】【課題】自動車などに配索されるワイヤハーネスにグロメットを一体成形した外装モールドハーネスを提供すること。【解決手段】  オレフィン系樹脂被覆電線１２の電線被覆材１２ａの外周面に熱可塑性エストラマによるグロメット１４がモールド成形により一体的に成形されている。またその外装モールドハーネス１０はハンディタイプのグロメット成形金型２０により簡便に製作される。【選択図】図１
2005294132.tif 000002
【特許請求の範囲】
【請求項１】
オレフィン系樹脂被覆電線の電線被覆材の外周面に熱可塑性エストラマによる外装部品がモールド成形により一体的に形成されてなることを特徴とする外装モールドハーネス。
【請求項２】
前記オレフィン系樹脂の電線被覆材は、ポリエチレン、ポリプロピレン、プロピレンを主成分とするプロピレン−エチレンブロック共重合体、プロピレン−エチレンランダム共重合体、プロピレン／エチレン−プロピレンブロック共重合体より選択された１種又は２種以上の混合物からなることを特徴とする請求項１に記載の外装モールドハーネス。
【請求項３】
前記熱可塑性エストラマによる外装部品の材料は、スチレン−ブタジエン系、スチレン−イソプレン系、スチレン−エチレン−ブチレン−スチレン系、スチレン−エチレン−プロピレン−スチレン系、オレフィン系、ポリエステル系より選択された１種又は２種以上の混合物からなることを特徴とする請求項１又は２に記載の外装モールドハーネス。
【請求項４】
オレフィン系樹脂被覆電線を外装部品１個取りの上型と下型とからなるハンディタイプの金型のパーティング面に形成されるワイヤハーネス貫挿溝にセットし、該ワイヤーハーネス貫挿溝の途中部位に形成されるその外装部品形状のキャビティ内に熱可塑性エラストマを注入し、前記オレフィン系樹脂被覆電線の外周面に熱可塑性エストラマによる外装部品を一体成形するようにしたことを特徴とする外装モールドハーネスの製造方法。
【請求項５】
請求項１ないし３に記載の外装モールドハーネス、若しくは請求項４に記載の製造方法により製造された外装モールドハーネスが搭載された自動車。
【発明の詳細な説明】
【技術分野】
【０００１】
本発明は、外装モールドハーネスに関し、さらに詳しくは、例えば自動車に配索されるワイヤハーネスにグロメット、プロテクタ、クランプ等の外装部品が一体的に取り付けられた外装モールドハーネス及びその外装モールドハーネスの製造方法、並びにこの外装モールドハーネスが搭載された自動車に関する。
【背景技術】
【０００２】
従来、例えば自動車のエンジンルームから車室内へワイヤハーネスが配索されるような場合には、そのワイヤハーネスにグロメットのような外装部品を装着し、エンジンルームと車室とを仕切る車体パネルの貫通穴にそのグロメットを嵌め込むことにより貫通穴を通るワイヤハーネスの保護、あるいはエンジンルーム側からの車室への防水、防塵、遮音等を図ることが行われている。
【０００３】
そして、このワイヤハーネスに装着されるグロメットとしては、例えば特開２００３−１２５５２１号公報に示されるようにワイヤハーネスとは別体のものとして製造し、このグロメットに電線あるいはワイヤハーネスを通し、電線の外周面にグロメットの電線方向に延設されるベロ部をテープ巻きする等により固定した上でこのグロメットを車体パネルの貫通穴に嵌め込むようなことが行われている。
【０００４】
一方、グロメットが電線やワイヤハーネスにインサートモールドにより一体成形されたものも、例えば、実開昭６０−６７６１５号公報、特開平７−２４９３３８号公報、特開平７−２４９３３８公報、特開平１０−３２１０６９号公報、特開平１１−１６７８３４号公報、特開２００１−６４６７号公報などにより知られている。これらの公報に示されるものは概して、金型にワイヤハーネスをセットし、その周りにゴムあるいはポリ塩化ビニール（ＰＶＣ）やポリスチレン系のエストラマーを注入してグロメットを一体的に成形するものである。
【０００５】
【特許文献１】特開２００３−１２５５２１号公報
【特許文献２】実開昭６０−６７６１５号公報
【特許文献３】特開平７−２４９３３８号公報
【特許文献４】特開平１０−３２１０６９号公報
【特許文献５】特開平１１−８９０５３号公報
【特許文献６】特開平１１−８９０５５号公報
【特許文献７】特開平１１−１６７８３４号公報
【特許文献８】特開２００１−６４６７号公報
【発明の開示】
【発明が解決しようとする課題】
【０００６】
しかしながら、これらの従来技術として示されるものはいずれも電線の被覆材がポリ塩化ビニル（ＰＶＣ）樹脂である。PVC樹脂の電線被覆材は、難燃性に優れ、これに耐摩耗性や引張強さ等の機械的特性、柔軟性、加工性等の各種必要特性に応じて可塑材や安定剤等が適宜配合されている。しかし、一方で、例えば上述した特開２００３−１２５５２１号公報に示されるようなものは、テープ巻きで固定したグロメットと電線の固着強度が足りないという問題があった。また、グロメットをインサートモールドにより電線に一体成形した各種公報のものでもPVC電線との接着強度が足りないという問題があった。
【０００７】
本発明が解決しようとする課題は、電線へのグロメット等の外装部品の固着強度・接着強度の高い電線−外装部品一体型の外装モールドハーネスを提供すること、自動車などへのワイヤハーネスの配索時に簡単に取り付けできる外装モールドハーネスの製造方法を提供すること、そしてこのような外装モールドハーネスが搭載された自動車を提供することにある。これにより外装モールドハーネスの加工コスト並びに車体へのワイヤハーネスの配索作業コストの低廉化、更には自動車へ搭載した時に自動車の軽量化と共に、高強度、耐振動性の改善による信頼性の向上をも図るものである。
【課題を解決するための手段】
【０００８】
上記課題を解決するために本発明に係る外装モールドハーネスは、請求項１に記載のように、オレフィン系樹脂被覆電線の電線被覆剤の外周面に熱可塑性エストラマによる外装部品がモールド成形により一体的に形成されてなることを要旨とする。
【０００９】
前記オレフィン系樹脂の電線被覆材としては、請求項２に記載のように、ポリエチレン系、ポリプロピレン系などの各種材料が含まれる。その中で特に、前記オレフィン系樹脂の電線被覆材は、ポリプロピレン、プロピレンを主成分とするプロピレン−エチレンブロック共重合体、プロピレン−エチレンランダム共重合体、プロピレン／エチレン−プロピレンブロック共重合体より選択された１種又は２種以上の混合物からなることが望ましい。
【００１０】
一方、前記熱可塑性エストラマによる外装部品の材料は、請求項３に記載のように、スチレン−ブタジエン系、スチレン−イソプレン系、スチレン−エチレン−ブチレン−スチレン系、スチレン−エチレン−プロピレン−スチレン系、オレフィン系、ポリエステル系より選択された１種又は２種以上の混合物からなるものであることが望ましい。
【００１１】
さらに本発明に係る外装モールドハーネスの製造方法は、請求項４に記載のように、オレフィン系樹脂被覆電線を外装部品１個取りの上型と下型とからなるハンディタイプの金型のパーティング面に形成されるワイヤーハーネス貫挿溝に該ワイヤーハーネス貫挿溝の途中部位に形成される外装部品形状のキャビティ内に熱可塑性エストラマを注入し、前記オレフィン系樹脂被覆電線の外周面に熱可塑性エストラマによる外装部品を一体成形するようにしたことを要旨とする。
【００１２】
そしてさらに本発明は、請求項１ないし３に記載の外装モールドハーネス、若しくは請求項４に記載の製造方法により製造された外装モールドハーネスが搭載された自動車を要旨とする。
【発明の効果】
【００１３】
本発明の請求項１に記載の外装モールドハーネスによれば、電線被覆材にハロゲン成分を含まないオレフィン系樹脂が用いられているので自動車の火災時や電気電子機器の焼却廃棄時などに大気汚染となる有害なハロゲン系ガスを放出しないばかりでなく、このオレフィン系被覆電線に熱可塑性エストラマによる外装部品がインサートモールド成形により一体化されたものであるから電線被覆材と外装部品との固着力・接着力が高く、自動車への配索時あるいは高振動での使用状態においても外れることなく安定して使用できる。
【００１４】
しかも従来のようにベロ部のテープ巻きによりグロメットを電線に装着するものではないからベロ部の省略、あるいは固着力の強化によるグロメットの薄肉化により材料コストの低減が図れるなどの利点もある。  
【００１５】
また、請求項２に記載のように、外装モールドハーネスの電線被覆材がオレフィン系樹脂の中でも特に、ポリエチレン、ポリプロピレン、プロピレンを主成分とするプロピレン−エチレンブロック共重合体、プロピレン−エチレンランダム共重合体、プロピレン／エチレン−プロピレンブロック共重合体より選択された１種又は２種以上の混合物からなるものであれば、電線被覆材料としての耐摩耗性に優れ、被覆電線としての柔軟性・加工性にも優れるほか、非架橋状態での耐摩耗性も高いものが得られる。
【００１６】
さらに、請求項３に記載のように、熱可塑性エストラマによる外装部品の材料が、スチレン−ブタジエン系、スチレン−イソプレン系、スチレン−エチレン−ブチレン−スチレン系、スチレン−エチレン−プロピレン−スチレン系、オレフィン系、ポリエステル系より選択された１種又は２種以上の化合物からなるものであれば、ハロゲン成分を含まないことにより燃焼時の環境汚染の問題もないことはもとより、外装部品と電線被覆材とのインサートモールド成形による強固な固着力・接着力が得られる。
【００１７】
そして本発明の請求項４に記載のように、この外装モールドハーネスを、オレフィン系樹脂被覆電線を外装部品１個取りの上型と下型とからなるハンディタイプの金型のパーティング面に形成されるワイヤハーネス貫挿溝にセットし、該ワイヤハーネス貫挿溝の途中部位に形成されるその外装部品形状のキャビティ内に熱可塑性エストラマを注入し、前記オレフィン系樹脂被覆電線の外周面に熱可塑性エストラマによる外装部品を一体成形するようにして製造すれば、例えば自動車へのワイヤハーネスの配索作業においてその作業現場での組付け（アセンブル）も可能となるし、予め図板上でワイヤハーネスを配索して電線端末にコネクタ端子を接続する等の作業においてその図板上でワイヤハーネスに外装部品をモールド成形することも可能となるものである。したがって製造工程の簡略化が図れるなどの利点がある。
【００１８】
そして更に、このような外装モールドハーネスを自動車に搭載することにより自動車の軽量化が図れるばかりでなく、組付けが容易簡略化されて作業時間の短縮、並びに作業コストの低廉化に寄与し、更には外装部品と電線被覆材との接合強度、耐振動性の向上により自動車への信頼性も高まることになる。
【発明を実施するための最良の形態】
【００１９】
以下に本明の実施形態について詳細に説明する。図１は本発明の第１の実施の形態に係る外装モールドハーネスの外観を示している。この外装モールドハーネス１０はオレフィン系樹脂被覆電線１２の電線被覆材１２ａの外周面に熱可塑性エストラマによる外装部品の一例としてグロメット１４がインサートモールド成形により一体的に固着（溶着）形成されたものである。外装部品の例としては、その他にプロテクタやクランプ等も挙げられる。
【００２０】
このオレフィン系樹脂被覆電線１２は、銅、アルミ線などの芯線の周りにオレフィン系樹脂による電線被覆材１２ａが被覆されたものであって、そのオレフィン系樹脂としては、前述したように、ポリエチレン系、ポリプロピレン系などの各種のオレフィン系樹脂が含まれる。そして例えば、ポリプロピレン系樹脂としては、プロピレンの重合体、プロピレンを主体とする重合体であって、分子構造中にハロゲン元素を含まないものを言う。これら重合体の構造としては、単独重合体、ランダム重合体、交互重合体、ブロック重合体であっても良く、特に限定されるものではない。
【００２１】
具体的には、ポリプロピレン、プロピレンを主成分（５０ｗｔ％以上）とするプロピレン−エチレンブロック共重合体、プロピレン−エチレンランダム共重合体、プロピレン／エチレン−プロピレンブロック共重合体等が挙げられる。尚、これらは１種又は２種以上混合して用いても良く、特に限定されるものではない。また、プロピレン系樹脂としては、加工性、押出成形性等を向上させる観点から、ＪＩＳ  Ｋ  ６７５８に準拠して測定（温度  ２３０℃、加重２．１６ｋｇ下で測定）したメルトフローレイト（以下「ＭＦＲ」と言う）が０．１ｇ〜５ｇ／１０分の範囲にあるものが好ましい。
【００２２】
これに通常は難燃剤として金属水和物、金属酸化物などが配合される。難燃剤として配合される金属水和物は、ハロゲン元素を含まない水酸化マグネシウム、水酸化アルミニウム、水酸化カルシウム等が好適なものとして挙げられる。中でも、水酸化マグネシウムの分解温度が３６０℃近辺と高いことから好適である。これらの金属水和物の平均粒径としては、耐摩耗性等の機械的特性をより向上させる観点から、０．１〜２０μｍのものを用いることが好ましい。この際、ポリマー中への分散性やポリマーとの反応性を高める観点から、金属水和物の粒子表面は、アミノシラン、ビニルシラン、エポキシシラン、メタクリロキシシラン等のシランカップリング剤又はステアリング酸、オレイン酸等の高級脂肪酸等で表面処理されていても良い。
【００２３】
一方、熱可塑性エストラマによる外装部品の材料としては、スチレン−ブタジエン系、スチレン−イソプレン系、スチレン−エチレン−ブタジエン系、オレフィン系、ポリエステル系、ポリウレタン系、ポリ塩化ビニル系（ＰＶＣ）、ポリアミド系、ふっ素ゴム系などの各種の熱可塑性エストラマが挙げられるが、その中でも特に燃焼時の環境汚染の問題を考慮すれば、ＰＶＣ系、ふっ素ゴム系は避けた方が良い。またポリウレタン系やポリアミド系はオレフィン系樹脂被覆材との相溶性が良くないので避けた方が良い。
【００２４】
熱可塑性エストラマは、架橋点に相当するハードセグメントと、常温付近でゴム状弾性を示すソフトセグメントとその分子構造中に備えていることから、加熱により軟化し、外力によって塑性変形するが、常温付近でゴム状弾性を示すという性質を有しているものである。特にスチレン系熱可塑性エストラマはハードセグメントとしてのスチレン系樹脂と、ソフトセグメントとしてのゴム系樹脂との共重合体であって、分子構造中にハロゲン成分を含んでいない。
【００２５】
例えば、ハードセグメントとして、ポリスチレン、ポリｏ−メチルスチレン、ポリｍ−メチルスチレン、ポリｐ−メチルスチレン、ポリα−メチルスチレン、ポリβ−メチルスチレン、ポリジメチルスチレン、ポリトリメチルスチレン等が挙げられ、ソフトセグメントとして、ポリブタジエン、エチレン−プロピレン共重合体、エチレン−プロピレン−ジエン三元共重合体、ポリイソプレン、ブタジエン−イソプレン共重合体、水素添加スチレン−エチレン−ブタジエン−スチレン共重合体、水素添加スチレン−エチレン−プロピレン−スチレン共重合体等が挙げられる。尚、これらからなるスチレン系熱可塑性エストラマは１種又は２種以上混合して用いても良く、特に限定されるものではない。
【００２６】
図２は、この外装モールドハーネス１０を自動車への配索作業現場などにおいて簡便に製作できるハンディタイプのグロメット成形金型を示したものである。このグロメット成形金型２０は、ヒンジ２２を介して上型２４と下型２６とが開閉可能に設けられ、上型２４と下型２６との分割面（パーティングライン面）にはそれぞれ、半割状のワイヤハーネス貫挿溝２８ａ,２８ｂが形成されると共に、そのワイヤハーネス貫挿溝２８ａ,２８ｂの途中にグロメット形状に対応した同じく半割状のグロメット成形用キャビティ３０ａ,３０ｂがそれぞれ形成されている。このキャビティ３０ａ,３０ｂの容量はグロメット形状からおおむね２０ｃｃ程度のものである。
【００２７】
そして、上型２４、下型２６の外壁面には、ペルチェ素子による放熱板３２が取り付けられ、キャビティ３０ａ,３０ｂに注入された溶融状態の熱可塑性エストラマはこの放熱板３２による吸熱・放散効果により速やか温度を下げて凝固（固化）されるものである。
【００２８】
このグロメット成形金型２０を用いて上記の外装モールドハーネス１０を製造するに際しては、その金型を開いた状態で下型２６のワイヤハーネス貫挿溝２８ｂにオレフィン系樹脂被膜電線１２を挿着（セット）し、上型２４を閉じる。そして図示しないゲートより溶融状態の熱可塑性エストラマを上型２４と下型２６とにより形成されるグロメット成形用キャビティ３０ａ,３０ｂ内に注入する。このキャビティ３０ａ,３０ｂ内に注入された熱可塑性エストラマは速やかに熱放散が行なわれて電線被覆材の外周面に凝結固化されるから、金型を開いてその電線被覆材１２ａにグロメット１４が一体的に形成された外装モールドハーネス１０を取り出せば良いことになる。
【００２９】
図３は、このようにしてグロメット成形金型２０により製作された外装モールドハーネス１０の拡大断面を示したものである。図示されたように、グロメット１４の断面形状としては、外見上椀形をしたグロメット本体４２の漸次小径となる底側端面に短軸部４４が延設され、またグロメット本体４２の大径側の外周面には車体パネルＰの貫通穴４６への嵌合溝４８が周設される。
【００３０】
尚、この実施形態では、グロメット１４の全体に亘って充分に熱可塑性エストラマが充填されるように、短軸部４４側より熱可塑性エストラマがキャビティ３０ａ，３０ｂ内に注入されるように配慮されている。すなわち、図１及び図３に示したようにグロメット１４の短軸部４４にランナ４５が示されるが、前記金型２０の図示しないノズルより注入される熱可塑性エストラマは、スプル、ゲートを介して短軸部４４側よりキャビティ３０ａ，３０ｂ内に充填され、グロメット本体４２側のキャビティ内まで全体に亘って充填されるものである。
【００３１】
これにより熱可塑性エストラマのキャビティ３０ａ，３０ｂ全体に亘っての充填性が良く、また熱の流れからして電線被覆材全体１２ａとグロメット１４との熱溶着性も良くなり、接合強度の高いものが得られる。しかもこのように熱可塑性エストラマの充填性が良くなることにより金型２０の射出（注入）圧力の低減を図ることもでき、ハンディタイプの金型の更なる小型化も可能となるものである。
【００３２】
この外装モールドハーネス１０を車体パネルＰに装着するに際しては、電線をグロメット１４の小径側あるいは大径側より車体パネルＰの貫通穴４６に通し、グロメット本体４２の大径側端面を車体パネルＰに押圧し、弾性力により嵌め込むことにより装着されるものである。
【実施例１】
【００３３】
次にこの外装モールドハーネス１０の電線被覆材１２ａとグロメット１４とのとの相溶性について各種の実験を行ったのでそれについて説明する。外装モールドハーネス１０の電線被覆材１２ａの材料としては、ポリプロピレン（ＰＰ）、ポリエチレン（ＰＥ）、エチレン−アクリル酸エチル共重合体（ＥＥＡ）、エチレン−酢酸ビニル共重合体（ＥＶＡ）、ポリ塩化ビニル（ＰＶＣ）の各種材料を選択した。一方、グロメット（外装）材料としては、スチレン系（ＳＢＳ）、スチレン系（ＳＩＳ）、スチレン系（ＳＥＢＳ）、オレフィン系、塩化ビニル系、ウレタン系の各種材料を選択した。
【００３４】
実験方法としては、電線材料に見立てたそれぞれの材料シートに溶融させたグロメット材料を付着させて、これを剥がしたとき凝集剥離の起きるものを相溶性あり（○印）、界面剥離の起きるものを相溶性なし（×印）、判断の難しかったものを△印として判定した。その結果を表１に示す。
【００３５】
【表１】
2005294132.tif 000003
【００３６】
この表１より、オレフィン系樹脂であるＰＰ，ＰＥ，ＥＥＡ，ＥＶＡに対しては、スチレン系のＳＢＳ，ＳＩＳ，ＳＥＢＳ及びオレフィン系の熱可塑性エストラマが好適に用いられることがわかった。そしてＰＶＣの電線被覆材に対しては、スチレン系及びオレフィン系の熱可塑性エストラマは不適であることもわかった。
【００３７】
そして更に、実際の実験結果として、１．５ｍｍ径の塩ビ系の電線に別体として製作したポリスチレン系エストラマによるグロメットを装着し、１９ｍｍの長さのベロ部から４０ｍｍ程テープ巻きした時のグロメットの固定強度は５０Ｎであったのに対して、１．５ｍｍ径のポリオレフィン系の電線被覆材に接着部の長さが１５ｍｍのポリスチレン（ＳＥＢＳ）グロメットを射出成形したものでは、１００Ｎ以上の接着強度が得られた。ちなみに塩ビ系の電線被覆材にポリスチレン系グロメットを射出成形したものでは１０Ｎ以下の接着強度しか得られず、いかにポリオレフィン系の電線被覆材とポリスチレン系グロメットとの相溶性が良いかがわかる。
【００３８】
以上、本発明の実施形態について詳細に説明したが、本発明は上記実施の形態に何ら限定されるものではなく、本発明の要旨を逸脱しない範囲で種々の改変が可能である。例えば、上記実施例においては、電線被覆材への外装部品のインサート成型を自動車へのワイヤハーネスの配索作業現場において直接行なう場合について説明したが、そうではなく例えば、図板を用いて図板上で予めワイヤハーネスの配索、電線端末への端子の取付け、コネクタへの接続等を行う作業の場合にもそのワイヤハーネスの途中部位の適所に予め外装部品を装着したいような場合にも適用できるものである。
【００３９】
また、上記実施例では外装部品の例としてグロメット１４の例を挙げて説明したが、例えば、図４に示したプロテクタ５０、あるいは、図５に示したタイバンド付きクランプ６０などにも適用できる。図４に示したプロテクタ５０は、ワイヤハーネスの電線分岐部などにインサートモールドにより一体形成したもので、プロテクタ本体５２に一体的に形成された取付板５４に形成されるネジ止め穴５６にネジ５８を通すことで自動車のエンジンボディや車体フレームなどに取付けられる。
【００４０】
また、図５に示したタイバンド付きクランプ６０は、ワイヤハーネスをテープ巻き６２した後、その箇所にインサートモールドにより一体形成したもので、そのクランプ部分をやはりエンジンボディや車体フレームの嵌合穴（図示せず）に嵌め込むことで取り付けられる。そしてこのようにプロテクタやタイバンド付きクランプがワイヤハーネスにインサートモールドにより一体形成されることにより自動車へのワイヤハーネスの配索作業は一層効率的に行われることになる。
【００４１】
尚、この例でもプロテクタ５０やタイバンド付きクランプ６０は上述したような材料の熱可塑性エストラマが用いられ、電線被覆材との相溶性が担保されているが、図５に示したようにテープ巻き６２を介してインサートモールド成形されるような場合には、そのテープの材料も電線被覆材と同種のオレフィン系樹脂材料であることが望ましいことは言うまでもないことである。
【産業上の利用可能性】
【００４２】
本発明に係る外装モールドハーネスは、特に自動車に配索されるワイヤハーネスがエンジンルームから車室内へ仕切りパネルあるいはドアフレームの貫通穴に通されるような場合に好適なものとして使用することができる。あるいは、ワイヤハーネスに外装部材としてプロテクタやタイバンド付きクランプが装着されるものなど幅広く適用できるものである。
【図面の簡単な説明】
【００４３】
【図１】本発明の一実施形態に係る外装モールドハーネスの外観図。
【図２】図１に示した外装モールドハーネスを製作するためのグロメット成            形金型の概略構成図。
【図３】図１に示した外装モールドハーネスの拡大断面図。
【図４】本発明の他の実施形態に係る外装モールドハーネスの外観図。
【図５】本発明の更に他の実施形態に係る外装モールドハーネスの外観図
【符号の説明】
【００４４】
１０              外装モールドハーネス
１２              オレフィン系樹脂被覆電線
１２ａ            電線被覆材
１４              グロメット
２０              グロメット成形金型
２４              上型
２６              下型
２８ａ，２８ｂ    ワイヤハーネス貫挿溝
３０ａ，３０ｂ    グロメット成型用キャビティ
３２              放熱板
４２              グロメット本体
４４              短軸部
Ｐ                車体パネル
４６              貫通穴
５０              プロテクタ
６０              タイバンド付きクランプ
【図１】
2005294132.tif 000004
【図２】
2005294132.tif 000005
【図３】
2005294132.tif 000006
【図４】
2005294132.tif 000007
【図５】
2005294132.tif 000008